(57)【要約】【課題】耐水性、耐酒性、耐食酢性に優れた感熱記録体を得る。【解決手段】感熱記録体１０は、シート状の基材１２を含む。基材１２の一方面上に、感熱発色剤を塗布乾燥することにより、感熱発色層１４を形成する。感熱発色層１４は、ロイコ染料、顕色剤、分散剤、結着剤等を含有する。分散剤として、スチレンマレイン酸共重合アンモニウム塩を用い、結着剤として、高分子エマルジョンを用いる。【選択図】      図１
2004181781.tif 000002
【特許請求の範囲】
【請求項１】
ロイコ染料、顕色剤、分散剤および結着剤を含有する感熱発色層が基材上に形成された感熱記録体であって、
前記分散剤としてスチレンマレイン酸共重合アンモニウム塩を用い、前記結着剤として高分子エマルジョンを用いたことを特徴とする、感熱記録体。
【請求項２】
前記基材が樹脂フィルムからなることを特徴とする、請求項１に記載の感熱記録体。
【請求項３】
前記感熱発色層の上に結着剤を含有するオーバーコート層が形成され、前記オーバーコート層に含まれる結着剤として高分子エマルジョンを用いたことを特徴とする、請求項１または請求項２に記載の感熱記録体。
【発明の詳細な説明】
【０００１】
【発明の属する技術分野】
この発明は、感熱記録体に関し、特に、たとえば商品に貼着されるバーコード等の情報が記録された計量ラベルなどに用いられる感熱記録体に関する。
【０００２】
【従来の技術】
感熱記録体は、シート状の基材を含み、その一方面上に、感熱発色層が形成される。感熱発色層は、ロイコ染料、顕色剤、分散剤および結着剤などを含有する感熱発色剤を基材上に塗布乾燥することによって形成される。
【０００３】
感熱発色剤を得るための水分散系において、材料を微分散する際に、分散剤としてポリビニルアルコールなどのような水溶性の分散剤が広く用いられている。また、感熱発色層を形成するための塗液を調整する際に、結着剤としてポリビニルアルコールなどのような水溶性樹脂が広く用いられている（例えば、特許文献１参照）。
【０００４】
【特許文献１】
特開２０００−２３８４３４号公報
【０００５】
【発明が解決しようとする課題】
しかしながら、感熱発色層を形成するための分散剤や結着剤として水溶性の材料が用いられると、基材上に形成された感熱発色層中においても、水溶性の性質が維持される。そのため、感熱記録体が食品販売などにおけるバーコード用のラベルなどとして用いられる場合、感熱記録層が水で濡れたり、酒や食酢などが付着したりすると、感熱発色層が膨潤する。このように、水、酒、食酢などによって感熱発色層が水ぶくれ状態となると、容易に感熱発色層が剥がれてしまい、精算の際にバーコードリーダーなどでラベルの情報を読み取ることができなくなるという問題がある。
【０００６】
それゆえに、この発明の主たる目的は、耐水性、耐酒性、耐食酢性に優れた感熱記録体を提供することである。
【０００７】
【課題を解決するための手段】
この発明は、ロイコ染料、顕色剤、分散剤および結着剤を含有する感熱発色層が基材上に形成された感熱記録体であって、分散剤としてスチレンマレイン酸共重合アンモニウム塩を用い、前記結着剤として高分子エマルジョンを用いたことを特徴とする、感熱記録体である。
このような感熱記録体において、基材を樹脂フィルムで形成することができる。
また、感熱発色層の上に結着剤を含有するオーバーコート層を形成することができ、この場合、オーバーコート層に含まれる結着剤として高分子エマルジョンが用いられる。
【０００８】
分散剤として用いられるスチレンマレイン酸共重合アンモニウム塩は水溶性であるが、感熱発色剤を基材上に塗布して塗膜を形成し、塗膜を乾燥させることにより、水に不溶性のスチレンマレイン酸共重合体になるものと考えられる。また、結着剤として用いられる高分子エマルジョンの高分子は、もともと水に不溶性のものである。したがって、感熱発色剤の塗膜を乾燥して得られる感熱発色層は、耐水性等が向上する。
基材が紙などで形成されている場合、基材の孔や凹みに感熱発色剤が入り込み、アンカー的な効果が得られるため、感熱発色層の膨潤による影響が比較的現れにくい。それに対して、基材が樹脂フィルムで形成されている場合、表面が滑らかであるため、感熱発色層の膨潤による影響が顕著に現れる。そのため、水に不溶性の材料を含む感熱発色層を形成することによる効果は、樹脂フィルムを基材として用いた感熱記録体に際立って発揮される。
また、結着剤として高分子エマルジョンを用いたオーバーコート層を形成することにより、さらに耐水性、耐酒性、耐食酢性に優れ、かつ印字のためのサーマルヘッドへのカス付着が少なく、サーマルヘッド特性の良好な感熱記録紙を得ることができる。
【０００９】
この発明の上述の目的，その他の目的，特徴および利点は、図面を参照して行う以下の発明の実施の形態の詳細な説明から一層明らかとなろう。
【００１０】
【発明の実施の形態】
図１は、この発明の感熱記録体の一例を示す断面図である。感熱記録体１０は、シート状の基材１２を含む。基材１２としては、たとえば、無延伸または二軸延伸された厚さ３０〜２００μｍのポリエチレンテレフタレートフィルム、ポリ酢酸ビニルフィルム、ポリプロピレンフィルム、ポリスチレンフィルムなどの合成樹脂フィルムが用いられ、また、これらの樹脂ラミネートフィルムを用いることもできる。さらに、上質紙、再生紙、片艶紙、耐油紙、コート紙、アート紙、キャスコート紙、合成繊維紙なども、基材１２として用いることができる。
【００１１】
基材１２の一方面上には、感熱発色剤を塗布乾燥することによって、感熱発色層１４が形成される。感熱発色剤としては、ロイコ染料、顕色剤、分散剤、結着剤などを含有するものが用いられる。
【００１２】
ロイコ染料としては、この種の感熱発色剤に適用されるものを任意に選択することができ、単独で使用してもよいし、２種類以上を併用してもよい。このようなロイコ染料の例としては、たとえば、フルオラン系、トリアニルメタン系、トリフェニルメタン系、チアジン系、スピロピラン系、ラクタム系、オーラミン系、インドリノフタリド系などのロイコ化合物が好ましく用いられる。なかでも、フルオラン系のロイコ化合物は、単一の化合物で黒色発色が可能であり、他の系の化合物に比べて、画像安定性が良好であるため、ロイコ染料として特に好ましい。
【００１３】
ロイコ染料の具体例としては、たとえば、３−（Ｎ−イソペンチル−Ｎ−エチル）アミノ−６−メチル−７−ｏ−クロロアニリノフルオラン、３−ジペンチルアミノ−６−メチル−７−アニリノフルオラン、３−ジエチルアミノ−６−メチル−７−ｐ−トルイジノフルオラン、クリスタルバイオレットラクトン、３−（Ｎ−エチル−Ｎ−イソペンチル）アミノ−６−メチル−７−アニリノフルオラン、３−ジエチルアミノ−６−メチル−７−アニリノフルオラン、３−（Ｎ−エチル−ｐ−トルイジノ）−６−メチル−７−アニリノフルオラン、３−ピロリジノ−６−メチル−７−アニリノフルオラン、３−ジ（ｎ−ブチル）アミノ−６−メチル−７−アニリノフルオラン、３−（Ｎ−シクロヘキシル−Ｎ−メチル）アミノ−６−メチル−７−アニリノフルオラン、３−ジエチルアミノ−７−（ｏ−クロロアニリノ）フルオラン、３−ジブチルアミノ−７−（ｏ−クロロアニリノ）フルオラン、３−ジエチルアミノ−７−（ｍ−トリフルオロメチルアニリノ）フルオラン、３−ジメチルアミノ−５−メチル−７−メチルフルオラン、３−（Ｎ−メチル−Ｎ−ｎ−プロピル）アミノ−６−メチル−７−アニリノフルオラン、３−（Ｎ−イソブチル−Ｎ−エチル）アミノ−６−メチル−７−アニリノフルオラン、３−（Ｎ−エトキシプロピル−Ｎ−エチル）アミノ−６−メチル−７−アニリノフルオラン、３−ジブチルアミノ−６−メチル−７−ブロモフルオラン、３−ジエチルアミノ−６−メチル−８−メチルフルオラン、３−ジエチルアミノ−７−クロロフルオランなどを挙げることができる。
【００１４】
また、ロイコ染料を発色させる顕色剤としては、ロイコ染料を発色させる電子受容性化合物を任意に使用することができ、単独の顕色剤または複数の顕色剤を組み合わせて使用することができる。このような顕色剤の例としては、安息香酸などの有機酸素、サリチル酸亜鉛などの有機酸の金属塩系、ｐ−オクチルフェノールなどのフェノール系、４−４´チオビス（６−ターシャルブチル−２−メチルフェノール）などのチオフェノール系、Ｎ−Ｎ´−ジフェニルチオ尿素などのチオ尿素誘導体、３，３´−ジアリル−４，４´−ジヒドロキシジフェニルスルホンなどのジフェニルスルホン系などの顕色剤を挙げることができる。
【００１５】
また、ロイコ染料や顕色剤などを分散させる分散剤として、スチレンマレイン酸エステル共重合アンモニウム塩が用いられる。このような分散剤の例としては、スチレンメチルグリコールエーテルマレイン酸エステル共重合アンモニウム塩、スチレンマレイン酸プロピルエステル共重合アンモニウム塩、スチレンブチルグリコールエーテルマレイン酸エステル共重合アンモニウム塩などのスチレンマレイン酸エステル共重合アンモニウム塩が用いられる。
【００１６】
また、感熱発色剤に用いられる結着材としては、高分子エマルジョンが用いられる。このような高分子エマルジョンとしては、特に、人や環境に悪影響を及ぼす恐れがある有機溶媒を用いない水系エマルジョンが好ましい。高分子エマルジョンの例としては、たとえば、ポリ酢酸ビニル、ポリウレタン、ポリアクリル酸エステル、ポリメタアクリル酸エステル、塩化ビニル・酢酸ビニル共重合体、エチレン・酢酸ビニル共重合体、スチレン・ブタジエン共重合体、スチレン・ブタジエン・アクリル共重合体、スチレン・マレイン酸共重合体などからなるエマルジョンが用いられる。これらの高分子は、水にほとんど溶解しないので、水系エマルジョンを形成する。なお、ポリビニルアルコール、ヒドロキシメチルセルロースなどの水溶性高分子樹脂は、本発明の感熱発色層を形成する感熱発色剤の結着剤としては好ましくない。
【００１７】
さらに、感熱発色層の発色感度を高めるために、増感剤を使用することができる。このような増感剤としては、たとえば、１，２−ビス（３，４−ジメチルフェニル）エタン、１，２−ジフェノキシエタン、１，２−ビス（３−メチルフェノキシ）エタン、ｐ−ベンジルビフェニル、ｍ−ターフェニル、フタル酸ジメチル、テレフタル酸ベンジル、２−ナフトールベンジルエーテル、ｐ−ベンジルオキシ安息香酸ベンジル、１−ヒドロキシ−２−ナフトン酸フェニルエステル、シュウ酸ジ（ｐ−メチルベンジル）などを挙げることができる。
【００１８】
また、感熱発色剤への添加剤として、たとえば、シリカ、タルク、炭酸カルシウム、ポリスチレンなどの無機または有機の充填剤、脂肪酸金属塩、ワックス類などの滑剤、さらに、紫外線吸収剤、保存安定剤、着色剤、消泡剤などを必要に応じて添加することができる。
【００１９】
このような感熱記録体１０は、たとえば食品販売などにおいて貼着されるバーコード等の記録された計量ラベルなどとして用いられる。この場合、基材１２の他方面上に粘着剤層などが形成され、バーコードの記録された感熱記録体１０が食品容器に貼着される。
【００２０】
この感熱記録体１０では、感熱発色層１４のための分散剤として、スチレンマレイン酸共重合アンモニウム塩が用いられている。このスチレンマレイン酸共重合アンモニウム塩は、水溶性であるが、感熱発色剤を基材１２上に塗布し、乾燥する際に、水に不溶性のスチレンマレイン酸共重合体になると考えられる。また、結着剤として用いられる高分子エマルジョンには、水に不溶性の高分子が用いられる。そのため、基材１２上に形成された感熱発色層１４は、水に不溶性のものとなる。
【００２１】
このように、水に不溶性の感熱発色層１４が形成されるため、バーコード用ラベルとして用いられる感熱記録体１０に水がかかったり、酒や食酢、各種食品液などが付着しても、感熱発色層１４が膨潤することを防止することができる。それにより、感熱発色層１４が水などによって剥がれることが防止され、バーコードリーダーなどによって記録された情報を確実に読み取ることができる。
【００２２】
このような耐水性、耐酒性、耐食酢性などの効果は、基材１２が樹脂フィルムで形成されている場合に、特に顕著に現れる。これは、基材１２が紙などで形成されている場合、基材表面の孔や凹みに感熱発色剤が入り込んで、アンカー的な効果を得ることができ、感熱発色層１４が剥がれにくいのに対して、樹脂フィルムの場合、表面に孔や凹みが少ないため、感熱発色層１４の耐水性などの効果が顕著となるものである。
【００２３】
このような感熱記録体１０において、図２に示すように、感熱発色層１４上に、オーバーコート層１６を形成してもよい。オーバーコート層１６は、耐水性、耐酒性、耐食酢性を一層向上させるとともに、サーマルヘッドへのカス付着性を少なくするために形成される。なお、オーバーコート層１６としては、感熱発色層１４側に形成される下層と、その上に形成される上層の２層にすることができる。この場合、下層は、耐水性、耐酒性、耐食酢性の向上のために形成され、上層は、サーマルヘッドのカス付着性を少なくするために形成される。
【００２４】
オーバーコート層１６を形成する材料としては、結着剤に充填剤を添加し、必要に応じて、滑剤、架橋剤、分散剤、消泡剤、耐水化剤などの添加剤を添加したものが用いられる。オーバーコート層として上層と下層の２層を形成する場合、下層には、通常、充填剤を用いない。結着剤としては、たとえば、澱粉およびその誘導体、ヒドロキシメチルセルロース、ヒドロキシエチルセルロース、カルボキシメチルセルロース、メチルセルロース、エチルセルロースなどのセルロース誘導体、ポリビニルアルコール、ポリアクリル酸ソーダ、ポリビニルピロリドン、アクリルアミド・アクリル酸エステル共重合体、アクリルアミド・アクリル酸エステル・メタクリル酸共重合体、スチレン・無水マレイン酸共重合体アルカリ塩、イソブチル・無水マレイン酸共重合体アルカリ塩、ポリアクリルアミド、アルギン酸ソーダ、ゼラチン、カゼインなどの水溶性高分子を用いることができるが、より好ましくは、ポリ酢酸ビニル、ポリウレタン、ポリアクリル酸エステル、ポリメタアクリル酸エステル、塩化ビニル・酢酸ビニル共重合体、エチレン・酢酸ビニル共重合体、スチレン・ブタジエン共重合体、スチレン・ブタジエン・アクリル共重合体、スチレン・マレイン酸共重合体などの高分子エマルジョンが用いられる。
【００２５】
また、オーバーコート層１６を形成するための充填剤としては、たとえば、水酸化アルミニウム、酸化アルミニウム、ケイ酸アルミニウム、重質炭酸カルシウム、軽質炭酸カルシウム、酸化チタン、硫酸バリウム、シリカゲル、活性白土、タルク、クレー、カオリナイト、ケイソウ土、ホワイトカーボン、炭酸マグネシウム、酸化マグネシウム、水酸化マグネシウム、酸化亜鉛、ポリスチレン樹脂粒子、尿素−ホルマリン樹脂粒子、ポリオレフィン樹脂粒子などの中の１種類または２種類以上を選択して使用することができる。
【００２６】
このようなオーバーコート層１６を形成することにより、感熱記録体１０表面の耐水性、耐酒性、耐食酢性を向上させることができ、サーマルヘッドへのカス付着性を少なくすることができる。特に、結着剤として高分子エマルジョンを用いることにより、これらの効果を向上させることができる。
【００２７】
さらに、図３に示すように、基材１２と感熱発色層１４との間に、断熱性を向上し、印字特性を向上させるためのアンダー層１８を形成することができる。アンダー層１８は、感熱発色層１４を発色させるためにサーマルヘッドから与えられた熱の放散を防ぐ断熱層としての機能を有する。
【００２８】
アンダー層１８を形成するための材料としては、結着剤に充填剤を添加し、必要に応じて、架橋剤、分散剤、消泡剤、耐水化剤、紫外線吸収剤などの添加剤を添加したものが用いられる。結着剤としては、たとえば、澱粉およびその誘導体、ヒドロキシメチルセルロース、ヒドロキシエチルセルロース、カルボキシメチルセルロース、メチルセルロース、エチルセルロースなどのセルロース誘導体、ポリビニルアルコール、ポリアクリル酸ソーダ、ポリビニルピロリドン、アクリルアミド・アクリル酸エステル共重合体、アクリルアミド・アクリル酸エステル・メタクリル酸共重合体、スチレン・無水マレイン酸共重合体アルカリ塩、イソブチル・無水マレイン酸共重合体アルカリ塩、ポリアクリルアミド、アルギン酸ソーダ、ゼラチン、カゼインなどの水溶性高分子を用いることができるが、より好ましくは、ポリ酢酸ビニル、ポリウレタン、ポリアクリル酸エステル、ポリメタアクリル酸エステル、塩化ビニル・酢酸ビニル共重合体、エチレン・酢酸ビニル共重合体、スチレン・ブタジエン共重合体、スチレン・ブタジエン・アクリル共重合体、スチレン・マレイン酸共重合体などの高分子エマルジョンが用いられる。
【００２９】
また、アンダー層１８に用いられる充填剤としては、たとえば、水酸化アルミニウム、酸化アルミニウム、ケイ酸アルミニウム、重質炭酸カルシウム、軽質炭酸カルシウム、酸化チタン、硫酸バリウム、シリカゲル、活性白土、タルク、クレー、カオリナイト、ケイソウ土、ホワイトカーボン、炭酸マグネシウム、酸化マグネシウム、水酸化マグネシウム、酸化亜鉛、ポリスチレン樹脂粒子、尿素−ホルマリン樹脂粒子、ポリオレフィン樹脂粒子などの中の１種類または２種類以上を選択して使用することができる。
【００３０】
さらに、感熱記録体１０をラベルとして用いる場合、基材１２の他方面上に、障壁層２０を介さずにあるいは介して、粘着剤層２２が形成される。障壁層２０は、粘着剤層２２の成分が基材１２およびアンダー層１８を通して感熱発色層１４に拡散することを防止するとともに、基材１２のカールを防止する機能を有する。
【００３１】
障壁層２０の材料としては、たとえば、澱粉およびその誘導体、ヒドロキシメチルセルロース、ヒドロキシエチルセルロース、カルボキシメチルセルロース、メチルセルロース、エチルセルロースなどのセルロース誘導体、ポリビニルアルコール、ポリアクリル酸ソーダ、ポリビニルピロリドン、アクリルアミド・アクリル酸エステル共重合体、アクリルアミド・アクリル酸エステル・メタクリル酸共重合体、スチレン・無水マレイン酸共重合体アルカリ塩、イソブチル・無水マレイン酸共重合体アルカリ塩、ポリアクリルアミド、アルギン酸ソーダ、ゼラチン、カゼインなどの水溶性高分子を用いることができるが、より好ましくは、ポリ酢酸ビニル、ポリウレタン、ポリアクリル酸エステル、ポリメタアクリル酸エステル、塩化ビニル・酢酸ビニル共重合体、エチレン・酢酸ビニル共重合体、スチレン・ブタジエン共重合体、スチレン・ブタジエン・アクリル共重合体、スチレン・マレイン酸共重合体などの高分子エマルジョンが用いられる。
【００３２】
【実施例】
（１）第１液の調整
ロイコ染料としての２−アニリノ−３−メチル−６−（Ｎ−エチル−ｐ−トルイジノ）フルオラン１２重量部、増感剤としての１，２−ビス−（３−メチルフェノキシ）エタン１５重量部、分散剤としてのスチレンメチルグリコールエーテルマレイン酸エステル共重合アンモニウム塩３５重量％水溶液８重量部、および水６５重量部からなる組成物をサンドミルで平均粒子径が０．８μｍとなるまで粉砕して、第１液を得た。
【００３３】
（２）第２液の調整
顕色剤としての３，３´−ジアリル−４，４´−ジヒドロキシジフェニルスルホン３４重量部、分散剤としてのスチレンメチルグリコールエーテルマレイン酸エステル共重合アンモニウム塩３５重量％水溶液３重量部、および水６３重量部からなる組成物をサンドミルで平均粒子径が０．８μｍとなるまで粉砕して、第２液を得た。
【００３４】
（３）感熱発色用塗液の調整
第１液３２重量部、第２液２０重量部、軟質炭酸カルシウム１７重量部、結着剤としてのスチレン・ブタジエンエマルジョン（固形分濃度４９重量％）８重量部、滑剤としてのステアリン酸亜鉛エマルジョン（固形分濃度４０重量％）６重量部、および水１７重量部からなる組成物を混合攪拌して、感熱発色層用塗液を得た。
【００３５】
（４）オーバーコート下層用塗液の調整
アクリル酸エステルエマルジョン（固形分濃度３０重量％）を使用した。
【００３６】
（５）オーバーコート上層用塗液の調整
アクリル酸エステルエマルジョン（固形分濃度３０重量％）７５重量部、軟質炭酸カルシウム５重量部、ポリエチレンワックス（固形分濃度４０重量％）１０重量部、および水１０重量部からなる組成物を混合攪拌して、オーバーコート上層用塗液を得た。
【００３７】
坪量６４ｇ／ｍ２  のポリプロピレンを主成分とするフィルム基材の表面に、感熱記録用塗液、オーバーコート下層用塗液、オーバーコート上層用塗液を乾燥重量が６ｇ／ｍ２  、１．６ｇ／ｍ２  、１．５ｇ／ｍ２  となるように順次塗布し乾燥して、感熱発色層、オーバーコート下層、オーバーコート上層を形成した。
【００３８】
また、剥離紙上にアクリル系エマルジョン粘着剤を、乾燥重量で２０ｇ／ｍ２  となるように塗布乾燥して、粘着剤層を形成した。そして、フィルム基材の感熱発色層側とは反対側に、剥離紙の粘着剤層側を積層した。さらに、剥離紙を除く各層をオーバーコート層側からダイカットし、ラベル部分以外のラベル基材の不要部を剥離紙から剥離除去した。このようにして、各ラベルとなるラベル基材が剥離紙に複数個仮着されたラベル連続体を得た。
【００３９】
このようにして得られた感熱記録体について、３ｃｍ×４ｃｍの大きさに切ったもの１枚を水、酒、食酢各５０ｍｌに浸し、温度２３℃、湿度６５％Ｒ．Ｈ．の条件下で、２４時間放置した。そして、感熱記録体表面の水ぶくれの有無について確認した。また、比較例として、分散剤としてポリビニルアルコールを用いた感熱発色層用塗液を使用し、感熱発色層を形成した感熱記録体についても、同様の条件で水ぶくれの有無を確認した。そして、その結果を表１に示す。なお、表１において、水ぶくれが認められなかったものに○印を付け、水ぶくれが認められたものに×印を付けた。
【００４０】
【表１】
2004181781.tif 000003
【００４１】
表１からわかるように、本発明の感熱記録体では、水、酒、食酢に対して水ぶくれが発生しなかったが、比較例の感熱記録体では、いずれに対しても水ぶくれが発生した。
【００４２】
なお、感熱発色剤に用いられる分散剤の種類としては、上述のスチレンメチルグリコールエーテルマレイン酸エステル共重合アンモニウム塩以外に、スチレンマレイン酸プロピルエステル共重合アンモニウム塩や、スチレンブチルグリコールエーテルマレイン酸エステル共重合アンモニウム塩などのスチレンマレイン酸エステル共重合アンモニウム塩を挙げることができる。
【００４３】
また、感熱発色剤に用いられる結着材の種類としては、上述のスチレン・ブタジエン共重合体以外に、ポリアクリル酸エステル、ポリ酢酸ビニル、スチレン・マレイン酸共重合体などを挙げることができる。
【００４４】
【発明の効果】この発明によれば、水、酒、食酢などが付着しても、感熱発色層に水ぶくれが発生せず、食品などの販売における計量ラベルなどとして使用することができる感熱記録体を得ることができる。特に、基材として樹脂フィルムを用いた感熱記録体について、顕著な効果を得ることができる。
【図面の簡単な説明】
【図１】この発明の感熱記録体の一例を示す断面図である。
【図２】この発明の感熱記録体の他の例を示す断面図である。
【図３】この発明の感熱記録体のさらに他の例を示す断面図である。
【符号の説明】
１０  感熱記録体
１２  基材
１４  感熱発色層
１６  オーバーコート層
１８  アンダー層
２０  障壁層
２２  粘着剤層
【図１】
2004181781.tif 000004
【図２】
2004181781.tif 000005
【図３】
2004181781.tif 000006